(57)【特許請求の範囲】
【請求項１】
ロール状に巻回されたシートを収納するために長箱状に形成され、しかもシートの引き出し口に対応させてシート切断用カッターを備えてなるカートンにおいて、上記カッターは刃部を形成した厚紙または高級板紙に、ポリアクリルアマイドエーテル樹脂を２５〜５０（重量）％含有させた紫外線または電子線硬化型樹脂を含浸させてなることを特徴とするカッター付きロール収納カートン。
【請求項２】
前記紫外線または電子線硬化型樹脂は硬化前の粘度が５０ＣＰＳ〜８００ＣＰＳ（摂氏２０℃）であることを特徴とする請求項１に記載のカッター付ロール収納カートン。
【請求項３】
カートンに備えられたカッターは、カートンブランクに連設された紙の端部に形成されたものであるところの請求項１〜２の何れか１に記載のカッター付きロール収納カートン。
【発明の詳細な説明】
【０００１】
【発明の属する技術分野】
本発明は、ラップフイルムやアルミホイル等、長尺に巻回されたロールを収納し、必要長さを引き出し、切断して取り出すようにした有底長箱状のロール収納カートンに取り付けられるカッターの改良に関する。
【０００２】
【従来の技術】
有底長箱状のロール収納カートンに取り付けられるカッターの素材としては、一般的には金属製のものが知られている。  しかし金属製のものは使用時の安全性や使用後の分別処理に問題があるために、最近では紙を素材とし、これを補強したカッター材をカートンに取り付けるようにしたものが種々研究されている。
【０００３】
そのひとつにバルカナイズドファイバーを用いたものが知られ、また紙に紫外線や電子線等の熱又は電離性放射線による硬化型樹脂処理をおこなったもの、あるいは連続したカートンブランクの一端に連続させて形成したカッター部に、上記紫外線または電子線等の熱又は電離性放射線による硬化型樹脂処理をおこなって補強したもの等がある。
【０００４】
【発明が解決しようとする課題】
しかしながら、バルカナイズドファイバーを用いたカッターは、これをカートンに対して別途取り付ける作業を必要とし、工程数が多くなるのみならず、コストの面においても不利である。  また紙に紫外線や電子線等の熱又は電離性放射線による硬化型樹脂処理をおこなったカッターをカートンに取り付ける場合においては、前記したバルカナイズドファイバーの場合と同様に工程数が増えるばかりでなく、金属製カッターの場合と同様に使用後の分別処理の必要がある。
【０００５】
さらに連続したカートンブランクの一端に連続させて形成したカッター部に、上記紫外線または電子線等の熱又は電離性放射線による硬化型樹脂処理をおこなって補強するようにしたものにあっては、使用後の古紙再生処理にあたって脱墨等の再生処理工程において樹脂が溶解しにくく、紙繊維と同程度の５μｍ前後の粒子に分解して残渣として残り、濾過フィルターを詰まらせて次工程に支障を来すことが多く、また再生紙に混入してザラつきを生じて商品価値の下落を招く等の問題があって実用的とはいえない。
【０００６】
【課題を解決するための手段】
そこで本発明にあっては、上記した従来技術における種々の課題を解決し、カッターとしての機能を十分に発揮できる必要強度を備えるとともに、その補強処理の迅速化を可能とし、しかもロール収納カートンの使用後におけるリサイクル性に優れたカッターを得ることができるようにしたものであり、具体的にはロール状に巻回されたシートを収納するために長箱状に形成され、しかもシートの引き出し口に対応させてシート切断用カッターを備えてなるカートンにおいて、上記カッターは刃部を形成した厚紙または高級板紙に、ポリアクリルアマイドエーテル樹脂を２５〜５０（重量）％含有させた紫外線または電子線硬化型樹脂を含浸させてなることを特徴とするカッター付きロール収納カートンに関する。
【０００８】
さらに本発明は、前記紫外線または電子線硬化型樹脂は硬化前の粘度が５０ＣＰＳ〜８００ＣＰＳ（摂氏２０℃）であることを特徴とする請求項１に記載のカッター付ロール収納カートンにも関する。
【０００９】
さらに本発明は、カートンに備えられたカッター歯、カートンブランクに連設された紙の端部に形成されたものであるところの請求項１〜２の何れか１に記載のカッター付きロール収納カートンにも関する。
【００１０】
刃部を形成した厚紙または高級板紙に、ポリアクリルアマイドエーテル樹脂を必須成分とした紫外線または電子線硬化型樹脂を施すようにした場合、ポリアクリルアマイドエーテル樹脂の溶融槽内にカッター材を浸漬し、あるいはロールコーター等の塗布手段により溶融樹脂を塗布した後、直ちにこれを絞りロールにかけて上記樹脂の付着量を適正に保持するようにする。  この場合において、上記したポリアクリルアマイドエーテル樹脂自体が無溶剤型であるために、浸漬して絞りロールにかけた後の乾燥工程を必要としない。
【００１１】
【発明の実施の形態】
以下において本発明の具体的な内容を、図１にあらわした本発明の一実施例をもとに説明すると、１は巻回したアルミホイルやラップフィルム等のロールＲを収納するためのロール収納カートンの一例をあらわし、底面板を中心として前側に正面板２を、また後側に背面板３、蓋部上面板４、蓋部重ね板５を、それぞれ連設し、さらに左右の側面側に側面板６が、それぞれ設けられ、しかも上記した正面板２の上端開口縁部には、刃部７ａを開口部に臨ませたカッター７が、上記正面板２の内側に接着剤により、または公知のメタルエッジャー等の加圧手段を用いて少なくとも１００Ｋｇ／ｃｍ2 以上の加圧力によりプレスシールして貼着させることにより一体的に取り付けられ、このカートンブランクを組み立てて長箱状のカートンを形成している。
【００１２】
カッター７の材質としては厚紙や高級板紙、あるいはハードファイバーシートなどの比較的硬質紙製のものが好ましい。  カッター材にはあらかじめ刃部７ａが打ち抜き形成されており、これをポリアクリルアマイドエーテル樹脂を必須成分とした紫外線または電子線硬化型樹脂の溶融液体中に浸漬し、あるいはロールコーター等の塗布手段により溶融樹脂を塗布した後、一対の加圧金属ロール間に通してその両面を一定の圧力のものにおいて、絞りロールにかけて樹脂の付着量を適正に保持するようにする。  この場合絞り量が少ないとカッター７の特に刃部７ａに対する樹脂の付着量が過多となり、その結果樹脂の表面張力作用により刃部７ａに丸みを帯びて切断能力が劣化するので、十分な加圧絞りを実施する必要がある。
【００１３】
ポリアクリルアマイドエーテルを用いた樹脂は、アマイド基によりアルカリ溶液に可溶なため、古紙再生処理段階におけるインキ等を取り除く脱墨工程において、アルカリ溶液に樹脂が溶解しやすく容易に脱墨することができる。  なおここで使用される紫外線または電子線硬化型樹脂としては、アルカリに対して可溶な上記したポリアクリルアマイドエーテルを必須成分とするとともに、さらにこれに紫外線または電子線に反応性を有するエポキシアクリレートなどの他の樹脂、そして粘度調整剤としてこれに反応性希釈剤、たとえばポリプロピレンジアクリレートが添加混合される。
【００１４】
これらの混合比率については、本発明者らによる種々の実験の結果、必須成分のポリアクリルアマイドエーテルが２５（重量）％に満たないと、樹脂のアルカリに対する可溶性が不足し、また反対に５０（重量）％を越えても効果が変わらないところから、２５〜５０（重量）％の範囲内とするのがよい。  つぎにエポキシアクリレート等の紫外線または電子線に反応性を有する他の樹脂については、１５（重量）％に満たないと剛性等の機能の調整が難しくなるという問題があり、また反対に３５（重量）％を越えても可溶性に悪影響を与えるために好ましくない。  したがって１５〜３５（重量）％の範囲内とするのが好ましい。
【００１５】
さらにポリプロピレンジアクリレートなどの反応性希釈剤については、上記した紫外線または電子線硬化型樹脂をカッターに塗布・含浸させるにあたって、良好な粘度を保持させるものでなければならない。  すなわち紫外線または電子線硬化型樹脂の粘度があまり高すぎると、カッター素材の紙繊維中に浸透しにくくなるのみならず、溶融樹脂に浸漬した後、絞り工程において余分な樹脂の除去が困難となるために、樹脂の粘度の上限は８００ｃｐｓ（摂氏２０度）程度（固形分１００％とした場合）と考えられる。
【００１６】
また反対に紫外線または電子線硬化型樹脂の粘度が低すぎると、カッター素材の紙繊維中に深く浸透しすぎるために、特に紫外線を使用する場合これを硬化させる紫外線が届かずに不完全硬化となって不快な臭いを発するのみならず、折れ曲がりやすくなりカッターとしての機能を発揮することができなくなるために樹脂の粘度の下限は少なくとも５０ｃｐｓ（摂氏２０度）以上であることを必要とする。  したがって結論的には樹脂の好ましい粘度は５０ｃｐｓ〜８００ｃｐｓ（摂氏２０度）の範囲内である必要がある。
【００１７】
そして、具体的な例を示すと、前記したアクリルアマイドエーテルを２５〜５０（重量）％、エポキシアクリレート１５〜３５（重量）％とした場合、これらの樹脂を上記した５０ｃｐｓ〜８００ｃｐｓ（摂氏２０度）の好ましい粘度の範囲にするためには、ポリプロピレンジアクリレートの添加量を、少なくとも２５（重量）％以上添加しなければ達成できず、また４５（重量）％で十分であるから、２５〜４５（重量）％の範囲内とする必要がある。  さらに上記の主成分に対して、必要に応じてこれに５（重量）％程度の微量の反応開始剤や増感剤が添加される。
【００１８】
本発明のアクリルアマイドエーテルを必須成分とした紫外線または電子線硬化型樹脂（アクリルアマイドエーテル３５（重量％）、エポキシアクリレート３０（重量％）、ポリプロピレンジアクリレート３０（重量％）、微量の反応開始剤、増感剤を含む）を施したカッターを取り付けたカッター付きロール収納カートンに対し、既知のウレタンアクリレート６０（重量）％と、トリメチロールプロパントリアクリレート４０（重量）％に微量の反応開始剤、増感剤、安定剤を添加混合した紫外線または電子線硬化型樹脂を施したカッター付きロール収納カートン（比較例）を用意し、これを摂氏７０度に保温した５％の苛性ソーダ水溶液中にそれぞれ５分間浸漬したところ、比較例のものは溶解しなかったのに反し、本発明にかかるカートンの刃部に付着した樹脂は完全に溶解した。
【００１９】
なお上記の実施例においては、カッターをロール収納カートンの開口部に刃先を臨ませた状態にて別途取り付ける場合について説明したが、カートンブランクに連設された紙の端部に刃部を形成して前記した本発明の紫外線または電子線硬化型樹脂を施して補強形成するようにしてもよい。
【００２０】
【発明の効果】
本発明は上記した通り、ロール状に巻回されたシートを収納するために長箱状に形成され、しかもシートの引き出し口に対応させてシート切断用カッターを取り付けてなるカートンにおいて、上記カッターは刃部を形成した厚紙または高級板紙に、ポリアクリルアマイドエーテル樹脂を必須成分とした紫外線または電子線硬化型樹脂を施してなるものであるために、硬度のある樹脂補強材を用いて切断性に優れたカッターを得ることができるのみならず、使用済みロール収納カートンの再生処理にあたって、使用樹脂がアルカリ処理液に容易に溶けるために脱墨が容易となり、高品質の再生紙を得ることができ、リサイクル性に優れている。
【００２１】
また上記ポリアクリルアマイドエーテルは無溶剤型樹脂であるところから、カッターの製造段階において樹脂を素材に施した後の乾燥工程が不要となり、また防爆設備も必要としないために大幅な製造ラインの省略が可能となる。  さらに紫外線硬化型または電子線硬化型樹脂の粘度を５０〜８００ｃｐｓ（摂氏２０度）とした場合には、製品化されたカッターから不快な臭いを発生することがないばかりでなく十分な強度を備え、しかも切断性に優れたカッターを得ることができる。
【図面の簡単な説明】
【図１】本発明の一実施例をあらわしたロール収納カートンの全体斜視図。
【符号の説明】
１      ロール収納カートン
２      正面板
３      背面板
４      蓋部上面板
５      蓋部重ね板
６      側面板
７      カッター
７ａ    刃部
Ｒ      ロール
【図１】
0003723275.tif 000002